(57)【要約】  質量％で、Ｃ：０．０１〜０．１４％、Ｓｉ：０．０４〜０．６％、Ｍｎ：０．５〜２．０％、Ｐ：０．０１％以下、Ｓ：０．００３％以下、Ｃｕ：０．２％未満、Ｂ：０．０００７％を超え０．００５％以下、Ａｌ：０．０５％未満、Ｎ：０．００７％以下、Ｏ：０．００３％およびＳｎ：０．０３〜０．５０％以下を含有し、残部はＦｅおよび不純物からなり、かつ、Ｃｕ／Ｓｎ比が１以下である化学組成を有し、そして、Ｂｑ値が０．００３以下、Ｃｅｑ値が０．１５〜０．３５であり、かつ、表層から２ｍｍ以内の領域における酸化物数が１平方ｍｍあたり５×１０４個以下であることを特徴とする耐疲労亀裂進展特性および耐食性に優れた鋼材。さらに、Ｍｏ、Ｖ、Ｎｂ、Ｎｉ、Ｃｒ、Ｔｉ、ＣａおよびＭｇのうちの１種又は２種以上を含有させてもよい。【特許請求の範囲】
【請求項１】
質量％で、Ｃ：０．０１〜０．１４％、Ｓｉ：０．０４〜０．６％、Ｍｎ：０．５〜２．０％、Ｐ：０．０１％以下、Ｓ：０．００３％以下、Ｃｕ：０．２％未満、Ｂ：０．０００７％を超え０．００５％以下、Ａｌ：０．０５％未満、Ｎ：０．００７％以下、Ｏ：０．００３％およびＳｎ：０．０３〜０．５０％以下を含有し、残部はＦｅおよび不純物からなり、かつ、Ｃｕ／Ｓｎ比が１以下である化学組成を有し、そして、下記(1)式から求められるＢｑ値が０．００３以下、下記(2)式から求められるＣｅｑ値が０．１５〜０．３５であり、かつ、表層から２ｍｍ以内の領域における酸化物数が１平方ｍｍあたり５×１０４個以下であることを特徴とする耐疲労亀裂進展特性および耐食性に優れた鋼材。
2011102244.tif 000014
2011102244.tif 000015
ただし、上記式中の各元素記号は、各元素の含有量（質量％）を意味する。なお、各元素の含有量が不純物レベルの場合には０を代入するものとする。
【請求項２】
さらに、質量％で、Ｍｏ：１．０％以下、Ｖ：０．１％以下およびＮｂ：０．１％以下から選択される１種以上の元素を含有することを特徴とする請求項１に記載の耐疲労亀裂進展特性および耐食性に優れた鋼材。
【請求項３】
さらに、質量％で、Ｎｉ：１．５％以下を含有することを特徴とする請求項１または２に記載の耐疲労亀裂進展特性および耐食性に優れた鋼材。
【請求項４】
さらに、質量％で、Ｃｒ：１．２％以下を含有することを特徴とする請求項１から３までのいずれかに記載の耐疲労亀裂進展特性および耐食性に優れた鋼材。
【請求項５】
さらに、質量％で、Ｔｉ：０．０５％以下を含有することを特徴とする請求項１から４までのいずれかに記載の耐疲労亀裂進展特性および耐食性に優れた鋼材。
【請求項６】
さらに、質量％で、Ｃａ：０．００３％以下およびＭｇ：０．００３％以下の一方または両方を含有することを特徴とする請求項１から５までのいずれかに記載の耐疲労亀裂進展特性および耐食性に優れた鋼材。
【請求項７】
下記の工程Ａ〜Ｄを備え、かつ、工程Ｄの冷却終了後の復熱温度幅を７０℃以下とすることを特徴とする耐疲労亀裂進展特性および耐食性に優れた鋼材の製造方法。
工程Ａ：溶鋼に下記(3)式を満足する条件で不活性ガスを吹き込む工程、
工程Ｂ：得られた溶鋼を連続鋳造し、請求項１から６までのいずれかに記載の化学組成を有する鋼片を得る工程、
工程Ｃ：得られた鋼片を９００〜１１８０℃に加熱した後、仕上げ温度が６５０〜１０００℃となる条件で熱間圧延を施して熱延材を得る工程、および、
工程Ｄ：得られた熱延材を、６２０〜９５０℃の温度域から、６２０〜５００℃の温度域における平均冷却速度が５〜５０℃／秒となる条件で加速冷却し、５００℃以下の温度域で冷却を終了させる工程。
2011102244.tif 000016
ただし、上記(3)式中の記号の定義は、下記のとおりである。
Ｇ１：溶鋼内に吹き込まれる不活性ガス流量（ＮＬ／ｍｉｎ）
Ｈ１：不活性ガス吹き込みノズルの先端から溶鋼湯面までの距離（ｍ）
ｔ１：不活性ガス吹き込み時間（ｍｉｎ）
Ｓ１：取鍋溶鋼量（ｔｏｎ）
Ｄ１：取鍋内径（ｍ）
【請求項８】
下記の工程Ａ１〜Ｄを備え、かつ、工程Ｄの冷却終了後の復熱温度幅が７０℃以下であることを特徴とする耐疲労亀裂進展特性および耐食性に優れた鋼材の製造方法。
工程Ａ１：溶鋼に下記(4)式を満足する条件で真空精錬処理を行う工程、
工程Ｂ：得られた溶鋼を連続鋳造し、請求項１から６までのいずれかに記載の化学組成を有する鋼片を得る工程、
工程Ｃ：得られた鋼片を９００〜１１８０℃に加熱した後、仕上げ温度が６５０〜１０００℃となる条件で熱間圧延を施して熱延材を得る工程、および、
工程Ｄ：得られた熱延材を、６２０〜９５０℃の温度域から、６２０〜５００℃の温度域における平均冷却速度が５〜５０℃／秒となる条件で加速冷却し、５００℃以下の温度域で冷却を終了させる工程。
2011102244.tif 000017
ただし、上記(4)式中の記号の定義は、下記のとおりである。
Ｇ２：溶鋼環流に使用される不活性ガス流量（ＮＬ／ｍｉｎ）
Ｄ２：浸漬管内径（ｍ）
ｔ２：真空処理時間（ｍｉｎ）
Ｓ２：取鍋溶鋼量（ｔｏｎ）
【発明の詳細な説明】
【技術分野】
【０００１】
本発明は、船体、土木建設物、建設機械、水圧鉄管、海洋構造物、ラインパイプその他の耐疲労亀裂進展特性および耐食性が要求される溶接構造物などに用いるのに適した鋼材並びにその製造方法に関する。
【背景技術】
【０００２】
近年、溶接構造物が大型化される傾向が顕著になってきており、高強度化および軽量化が望まれている。しかし、高強度鋼を使用する際には設計応力が上昇するため、溶接部から疲労破壊が発生しやすくなり、その改善が重要な問題となっている。構造用鋼材などの厚鋼板では、一般に溶接施工が施されるため、溶接部から疲労亀裂が発生する可能性がある。したがって、溶接部から発生、進展する疲労亀裂を鋼材で滞留させることができれば、構造物の疲労寿命の延長に有効である。このため、疲労亀裂進展抑制効果を有する鋼材が種々提案されている。【０００３】
例えば、特許文献１には、同じ温度であればオーステナイト相よりも強度が低いフェライト相を活用することで、高温強度を低下させて、溶接継手内の溶接残留応力を緩和する技術が提案されている。すなわち、溶接部では溶接後に急冷されるため、オーステナイト単相の温度域が広く、溶接金属の熱収縮に伴い、高いレベルの残留応力が発生する。そこで、特許文献１に記載の発明では、鋼中にフェライト生成元素としてＡｌを０．５〜２．０％含有させておき、８００〜６００℃の温度範囲でフェライトを生成させて、低強度のフェライトを塑性変形させることにより残留応力を緩和している。【０００４】
また、特許文献２には、引張強度４９０〜７８０ＭＰａの高張力鋼板の溶接熱影響部（ＨＡＺ）の組織をベイナイト主体とし、オーステナイト粒界から生成する粒界フェライトを抑制することにより疲労強度を向上させる技術が提案されている。この技術では、粒界フェライトの生成を抑制すべくＢを０．０００５〜０．０１％添加し、さらにベイナイトとマルテンサイトを含んだ組織全体を強化すべく、炭素当量（Ｃｅｑ）の限定を設けている。【０００５】
一方で、溶接鋼構造物は海浜地域や融雪塩が散布される地域等、飛来塩分量が多い環境下で、さらに造船分野では海水飛沫環境下で使用される場合が多い。【０００６】
一般に、耐候性鋼材を大気腐食環境中に暴露すると、その表面に保護性のあるさび層が形成され、それ以降の鋼材腐食が抑制される。そのため、耐候性鋼材は、塗装せずに裸のまま使用できるミニマムメンテナンス鋼材として橋梁等の構造物に用いられている。【０００７】
ところが、海浜地域だけでなく、内陸部であっても融雪塩や凍結防止剤が散布される地域のように飛来塩分量が多い地域では、耐候性鋼材の表面に保護性のあるさび層が形成されにくいために、腐食を抑制する効果が発揮されにくい。そのため、これらの地域では、裸のままの耐候性鋼材を用いることができず、普通鋼に塗装を施して使用する普通鋼の塗装使用が一般的である。しかし、このような普通鋼の塗装使用の場合には、腐食による塗膜劣化のため約１０年毎に再塗装する必要があり、そのため維持管理に要する費用は莫大なものとなる。【０００８】
近年、日本工業規格（ＪＩＳ）で規格化された耐候性鋼（ＪＩＳ Ｇ ３１１４：溶接構造用耐候性熱間圧延鋼材）は、飛来塩分量がＮａＣｌとして０．０５ｍｇ／ｄｍ２／ｄａｙ（０．０５ｍｄｄ）以上の地域、たとえば海浜地域では、ウロコ状錆や層状錆等の発生により腐食減量が大きいため、無塗装では使用できないことになっている（建設省土木研究所、（社）鋼材倶楽部、（社）日本橋梁建設協会：耐候性鋼の橋梁への適用に関する共同研究報告書（ＸＸ）−無塗耐候性橋梁の設計・施工要領（改訂版−１９９３．３）参照）。【０００９】
このように、海浜地域などの塩分の多い環境下では、通常普通鋼材に塗装を行って対処している。しかしながら、河口付近の海浜地域や融雪塩を撒く山間部等の道路に建設される橋梁は腐食が著しく、再塗装せざるを得ないのが現状である。これらの再塗装には多大な工数がかかることから、無塗装で使用できる鋼材への要望が強い。【００１０】
最近、Ｎｉを１〜３％程度添加したＮｉ系高耐候性鋼が開発された。しかしながら、飛来塩分量が０．３〜０．４ｍｄｄを越える地域では、このようなＮｉ添加だけでは、無塗装で使用できる鋼材への適用が難しいことが判明してきた。【００１１】
鋼材の腐食は、飛来塩分量が多くなるにしたがって激しくなるため、耐食性と経済性の観点からは、飛来塩分量に応じた耐候性鋼材が必要になる。また、橋梁といっても、使用される場所や部位により鋼材の腐食環境は同じではない。例えば、桁外部では、降雨、結露水および日照に曝される。一方、桁内部では、結露水に曝されるが雨掛かりはない。一般に、飛来塩分量が多い環境では、桁外部より桁内部の方が腐食が激しいと言われている。【００１２】
また、融雪塩や凍結防止剤を道路に撒く環境では、その塩が走行中の車に巻き上げられ、道路を支える橋梁に付着するので、厳しい腐食環境となる。さらに、海岸から少し離れた軒下等も厳しい塩害環境に曝され、このような地域では、飛来塩分量が１ｍｄｄ以上の厳しい腐食環境になる。【００１３】
このような問題に対応するため、飛来塩分量が多い環境での腐食を防止する鋼材の開発が従来から進められている。【００１４】
たとえば、特許文献３にはクロム（Ｃｒ）の含有量を増加させた耐候性鋼材が提案され、そして、特許文献４にはニッケル（Ｎｉ）含有量を増加させた耐候性鋼材が提案されている。
【先行技術文献】
【特許文献】
【００１５】
【特許文献１】特開２００４−２１１１５０号公報
【特許文献２】特開２００３−１７１７３１号公報
【特許文献３】特開平９−１７６７９０号公報
【特許文献４】特開平５−１１８０１１号公報
【発明の概要】
【発明が解決しようとする課題】
【００１６】
しかしながら、上記の提案された疲労亀裂進展抑制効果を有する鋼材および耐食性を有する鋼材は、次のとおり、問題点を有する。【００１７】
特許文献１で提案された技術は、フェライト相をより広い温度範囲で存在させるため高濃度のＡｌ添加を必須要件としている。しかしながら、Ａｌは、フェライト相生成に寄与するが、構造用鋼材に求められる基本的特性のひとつである靭性を著しく低下させる元素である。このため、この技術によれば、溶接部の残留応力を抑制し、疲労強度の向上が期待できるとはいえ、静的負荷に対する靭性そのものが不足することになる。構造材料の形状・寸法の設計は、疲労強度の観点からだけではなく、静的負荷に対する脆性破壊防止の観点からも行われる必要があり、特許文献１で提案された技術では、強度健全性をバランスよく向上させることができない。【００１８】
特許文献２で提案された技術では、粒界において焼入性を高め、粒界フェライトを効率良く抑制することができるＢを添加することによって、粒界フェライトの生成を抑制することとしている。しかしながら、Ｂは、溶接熱影響部の靭性を低下させる元素であるから、その使用には注意を要する。溶接継手部においては、繰返し荷重に対する疲労特性だけでなく、静的荷重による脆性破壊を防止するため、靭性の確保も重要である。特に、部材寸法の大部分は、後者の靭性で決定されており、必要な部分に対し、疲労破壊防止を確認する疲労調査が行われている現状の疲労設計体系においては、疲労特性と同様に靭性も重要である。この意味において、溶接条件、例えば溶接入熱が変動した場合をも考えると、粒界フェライトの生成と溶接熱影響部靭性とをＢの添加という手法だけで両立させることは極めて困難であると言える。【００１９】
また、上記特許文献３で提案されたクロム（Ｃｒ）の含有量を増加させた耐候性鋼材は、ある程度以下の飛来塩分量の領域においては耐候性を改善することができるものの、それを超える厳しい塩分環境においては逆に耐候性を劣化させる。【００２０】
上記特許文献４で提案されたニッケル（Ｎｉ）含有量を増加させた耐候性鋼材の場合、耐候性はある程度改善されるが、鋼材自体のコストが高くなり、橋梁等の用途に使用される材料としては高価なものになる。これを避けるため、Ｎｉ含有量を少なくすると、耐候性はさほど改善されず、飛来塩分量が多い場合には、鋼材の表面に層状の剥離さびが生成し、腐食が著しく、長期間の使用に耐えられないという問題が生じる。【００２１】
さらに、飛来塩分量が多い環境下で使用される溶接鋼構造物では耐塗装剥離性が大きな問題となる。すなわち、上記に示したように、多量の塩化物が飛来する海岸環境や、融雪剤や凍結防止剤を散布する環境においては、塗装を施しても塗装が早期に剥離し、且つ腐食が進行するという問題があり、数年から十数年毎に塗装の塗り替えを実施する必要がある。また、塗装の塗り替えを実施する際にはその前工程として、一度腐食した橋梁に足場を組んで再ブラスト処理を施す必要があるので多大なコストがかかる。そして、再ブラスト処理を施してもさびを完全に除去することは困難であるところ、さびを完全には除去しきれていない鋼材上に再度、塗装しても、塗装寿命が著しく短くなる。耐塗装剥離性は下地である鋼材の耐食性を含めた特性によるところも大きい。【００２２】
したがって、塗装の寿命を延長し、補修塗装間隔を大きく延ばすことが強く望まれていた。すなわち、塗装が必要とされる船舶分野や橋梁分野においても、ライフサイクルコストのミニマム化の要求が高く、塗装寿命を延長することは橋梁のライフサイクルマネジメントを考える上で非常に重要となる。【００２３】
本発明は、このような問題を解決するためになされたものであり、Ａｌ、Ｂなどの靱性を阻害する元素を多量に含有させることなく、耐疲労亀裂進展特性および耐食性に優れた鋼材およびその製造方法を提供することを目的としている。【００２４】
ここで、上記の耐食性とは、高塩化物環境における耐食性（塗装が剥離せず且つ塗装欠陥部における腐食が抑制され耐食性が維持されること（耐塗装剥離性）および無塗装時の耐候性を含む）を意味する。
【課題を解決するための手段】
【００２５】
本発明者らは、上記の目的を達成するべく、まず、溶接継手の疲労特性と鋼材中に存在する介在物の清浄度との相関に着目した研究を行ったが、鋼材断面全体の清浄度と継手疲労特性の間には何らの相関もないことが分かった。【００２６】
そこで、変位量の多い鋼材表面に着目し、さらに詳細に調査をしたところ、継手疲労特性は、鋼材表面の特性に大きく依存し、その清浄度を高めることで継手疲労特性が向上することが判明した。より具体的には、介在物分析を鋼板表面から板厚方向に２ｍｍの深さまでの領域に限定して鋼板毎に清浄度を求め、継手疲労特性との相関を調べたところ、極めて強い相関のあることが認められたのである。このような相関が認められる理由としては、鋼材表面は、変位量が大きいとともに、疲労亀裂の発端になりやすいことが考えられる。【００２７】
ところで、介在物は、硬度が高いため、高応力下でも変形することがない。一方、鋼材表面は、変位量が大きいため、介在物と素地の組織の界面で亀裂が発生し、疲労特性が劣化することが考えられる。したがって、介在物の清浄度が問題とされるのは、通常、鋼材の板厚中心部であることが多いが、疲労特性に関しては、鋼材表面の清浄性が問題となるのである。【００２８】
一方、本発明者らは、飛来塩分量の多い環境での腐食について検討した結果、このような環境下では、ＦｅＣｌ３溶液の乾湿繰り返しが腐食の本質的な条件となり、Ｆｅ３＋の加水分解によりｐＨが低下した状態で、かつＦｅ３＋が酸化剤として作用することによって腐食が加速されることを見出した。【００２９】
このときの腐食反応は、以下に示すとおりである。【００３０】
カソード反応としては、主として、次の反応が起こる。
Ｆｅ３＋＋ｅ−→Ｆｅ２＋ (Ｆｅ３＋の還元反応)【００３１】
そして、この反応以外にも、次のカソード反応も併発する。
２Ｈ２Ｏ＋Ｏ２＋２ｅ−→４ＯＨ−、
２Ｈ＋＋２ｅ−→Ｈ２【００３２】
一方、上記のＦｅ３＋の還元反応に対して、次のアノード反応が起こる。
アノード反応：Ｆｅ→Ｆｅ２＋＋２ｅ− (Ｆｅの溶解反応)【００３３】
したがって、腐食の総括反応は、次の(1)式のとおりである。
２Ｆｅ３＋＋Ｆｅ→３Ｆｅ２＋・・・・・・(1)式【００３４】
上記(1)式の反応により生成したＦｅ２＋は、空気酸化によってＦｅ３＋に酸化され、生成したＦｅ３＋は再び酸化剤として作用し、腐食を加速する。この際、Ｆｅ２＋の空気酸化の反応速度は低ｐＨ環境では一般に遅いが、濃厚塩化物溶液中では加速され、Ｆｅ３＋が生成され易くなる。このようなサイクリックな反応のため、飛来塩分量が非常に多い環境では、Ｆｅ３＋が常に供給され続け、鋼の腐食が加速され、耐食性が著しく劣化することになることが判明した。【００３５】
本発明者らは、このような塩分環境における腐食のメカニズムを基に、種々の合金元素の耐候性への影響について検討した結果、下記の(a)〜(c)に示す知見を得た。【００３６】
(a) Ｓｎは、Ｓｎ２＋として溶解し、２Ｆｅ３＋＋Ｓｎ２＋→２Ｆｅ２＋＋Ｓｎ４＋なる反応によりＦｅ３＋の濃度を低下させることで、(1)式の反応を抑制する。Ｓｎには、さらにアノード溶解を抑制するという作用もある。【００３７】
(b) Ｃｕは、従来から飛来塩分量の多い環境において耐食性改善効果の基本とされていた元素であり、比較的濡れ時間が長い環境において耐食性改善効果は見られる。しかしながら、塩化物濃度がさらに大きくなり、局部的にｐＨが下がるような環境、例えば塩分が付着し、湿度が変化することにより乾湿が繰り返され、β−ＦｅＯＯＨが生成するような比較的ドライな環境では、Ｃｕはむしろ腐食を促進することが判明した。【００３８】
(c) このように、Ｓｎを積極的に含有させかつＣｕの含有量を抑制した鋼材は、高い耐食性が期待できる。さらに耐食性が高いことから、鋼材に塗装を行っても、鋼材の腐食に起因する塗装の剥離が少なく塗装欠陥部の腐食を抑制する一方、塗膜による防食効果も期待できるため、塗装をした場合には、より一層の耐食性の効果が期待できる。したがって、耐食性のほかに、塗装の寿命を延長化でき、補修塗装間隔を大きく延ばす作用をも有する。特に、船舶分野や橋梁分野における耐塗装剥離性の改善において、効果を発揮する。【００３９】
本発明は、このような知見に基づいて完成したものであり、その要旨は、下記の(1)〜(6)に示す耐疲労亀裂進展特性および耐食性に優れた鋼材、ならびに、下記の(7)および(8)に示す耐疲労亀裂進展特性および耐食性に優れた鋼材の製造方法にある。【００４０】
(1) 質量％で、Ｃ：０．０１〜０．１４％、Ｓｉ：０．０４〜０．６％、Ｍｎ：０．５〜２．０％、Ｐ：０．０１％以下、Ｓ：０．００３％以下、Ｃｕ：０．２％未満、Ｂ：０．０００７％を超え０．００５％以下、Ａｌ：０．０５％未満、Ｎ：０．００７％以下、Ｏ：０．００３％およびＳｎ：０．０３〜０．５０％以下を含有し、残部はＦｅおよび不純物からなり、かつ、Ｃｕ／Ｓｎ比が１以下である化学組成を有し、そして、下記(1)式から求められるＢｑ値が０．００３以下、下記(2)式から求められるＣｅｑ値が０．１５〜０．３５であり、かつ、表層から２ｍｍ以内の領域における酸化物数が１平方ｍｍあたり５×１０４個以下であることを特徴とする耐疲労亀裂進展特性および耐食性に優れた鋼材。
2011102244.tif 000002
ただし、上記式中の各元素記号は、各元素の含有量（質量％）を意味する。なお、各元素の含有量が不純物レベルの場合には０（ゼロ）を代入するものとする。【００４１】
(2) さらに、質量％で、Ｍｏ：１．０％以下、Ｖ：０．１％以下およびＮｂ：０．１％以下から選択される１種以上の元素を含有することを特徴とする上記(1)の耐疲労亀裂進展特性および耐食性に優れた鋼材。【００４２】
(3) さらに、質量％で、Ｎｉ：１．５％以下を含有することを特徴とする上記(1)または(2)の耐疲労亀裂進展特性および耐食性に優れた鋼材。【００４３】
(4) さらに、質量％で、Ｃｒ：１．２％以下を含有することを特徴とする上記(1)〜(3)のいずれかの耐疲労亀裂進展特性および耐食性に優れた鋼材。【００４４】
(5) さらに、質量％で、Ｔｉ：０．０５％以下を含有することを特徴とする上記(1)〜(4)のいずれかの耐疲労亀裂進展特性および耐食性に優れた鋼材。【００４５】
(6) さらに、質量％で、Ｃａ：０．００３％以下およびＭｇ：０．００３％以下の一方または両方を含有することを特徴とする上記(1)〜(5)のいずれかの耐疲労亀裂進展特性および耐食性に優れた鋼材。【００４６】
(7) 下記の工程Ａ〜Ｄを備え、かつ、工程Ｄの冷却終了後の復熱温度幅を７０℃以下とすることを特徴とする耐疲労亀裂進展特性および耐食性に優れた鋼材の製造方法。
工程Ａ：溶鋼に下記(3)式を満足する条件で不活性ガスを吹き込む工程、
工程Ｂ：得られた溶鋼を連続鋳造し、上記(1)〜(6)のいずれかの化学組成を有する鋼片を得る工程、
工程Ｃ：得られた鋼片を９００〜１１８０℃に加熱した後、仕上げ温度が６５０〜１０００℃となる条件で熱間圧延を施して熱延材を得る工程、および、
工程Ｄ：得られた熱延材を、６２０〜９５０℃の温度域から、６２０〜５００℃の温度域における平均冷却速度が５〜５０℃／秒となる条件で加速冷却し、５００℃以下の温度域で冷却を終了させる工程。
2011102244.tif 000003
ただし、上記(3)式中の記号の定義は、下記のとおりである。
Ｇ１：溶鋼内に吹き込まれる不活性ガス流量（ＮＬ／ｍｉｎ）
Ｈ１：不活性ガス吹き込みノズルの先端から溶鋼湯面までの距離（ｍ）
ｔ１：不活性ガス吹き込み時間（ｍｉｎ）
Ｓ１：取鍋溶鋼量（ｔｏｎ）
Ｄ１：取鍋内径（ｍ）【００４７】
(8) 下記の工程Ａ１〜Ｄを備え、かつ、工程Ｄの冷却終了後の復熱温度幅が７０℃以下であることを特徴とする耐疲労亀裂進展特性および耐食性に優れた鋼材の製造方法。
工程Ａ１：溶鋼に下記(4)式を満足する条件で真空精錬処理を行う工程、
工程Ｂ：得られた溶鋼を連続鋳造し、上記(1)〜(6)のいずれかの化学組成を有する鋼片を得る工程、
工程Ｃ：得られた鋼片を９００〜１１８０℃に加熱した後、仕上げ温度が６５０〜１０００℃となる条件で熱間圧延を施して熱延材を得る工程、および、
工程Ｄ：得られた熱延材を、６２０〜９５０℃の温度域から、６２０〜５００℃の温度域における平均冷却速度が５〜５０℃／秒となる条件で加速冷却し、５００℃以下の温度域で冷却を終了させる工程。
2011102244.tif 000004
ただし、上記(4)式中の記号の定義は、下記のとおりである。
Ｇ２：溶鋼環流に使用される不活性ガス流量（ＮＬ／ｍｉｎ）
Ｄ２：浸漬管内径（ｍ）
ｔ２：真空処理時間（ｍｉｎ）
Ｓ２：取鍋溶鋼量（ｔｏｎ）
【発明の効果】
【００４８】
本発明の鋼材は、耐疲労亀裂進展特性および耐食性に優れているので、船体、土木建設物、建設機械、水圧鉄管、海洋構造物、ラインパイプその他の耐疲労亀裂進展特性が要求される溶接構造物などに用いるのに適している。
【図面の簡単な説明】
【００４９】
【図１】継手試験体の形状と寸法を示す図である。
【発明を実施するための形態】
【００５０】
Ａ．本発明の鋼材の化学組成その他について
まず、本発明の鋼材の化学組成その他について説明する。以下の説明において、含有量についての「％」は、「質量％」を意味する。
【００５１】
Ｃ：０．０１〜０．１４％
Ｃは、強度を確保するために必要な元素である。その含有量が０．０１％未満では必要とする強度を確保することができない。しかし、その含有量が０．１４％を超えると、溶接した場合に溶接熱影響部（ＨＡＺ）、母材ともに靱性を確保することが難しくなる。したがって、Ｃの含有量は、０．０１〜０．１４％とする。Ｃ含有量の好ましい下限は０．０３％、好ましい上限は０．１０％である。
【００５２】
Ｓｉ：０．０４〜０．６％
Ｓｉは、脱酸作用があるとともに、鋼材の強度上昇にも寄与する。これらの効果を得るためには、Ｓｉを０．０４％以上含有させる必要がある。しかし、その含有量が０．６％を超えると、靭性の低下をもたらす。したがって、Ｓｉの含有量は、０．０４〜０．６％とする。
【００５３】
Ｍｎ：０．５〜２．０％
Ｍｎは、鋼の焼入性を高める効果があり、強度確保に有効な成分である。その含有量が０．５％未満では、焼入性が不足し、所望の強度および靱性が得られない。しかし、Ｍｎは２．０％を超えて含有させると、偏析が増すとともに焼入性が高まりすぎて、溶接時に溶接熱影響部、母材ともに靱性が低下する。したがって、Ｍｎの含有量は、０．５〜２．０％とする。
【００５４】
Ｐ：０．０１％以下
Ｐは、不純物として鋼中に不可避的に存在する。その含有量が０．０１％を超えると、粒界に偏析して靭性を低下させるのみならず、溶接時に高温割れを招く。したがって、Ｐの含有量は、０．０１％以下に制限する必要がある。Ｐは少ないほど好ましい。
【００５５】
Ｓ：０．００３％以下
Ｓは、不純物として鋼中に不可避的に存在する。その含有量が多すぎると、中心偏析を助長したり、延伸したＭｎＳが多量に生成したりして、母材および溶接熱影響部の機械的性質を劣化させる。したがって、Ｓの含有量は、０．００３％以下に制限する必要がある。Ｓは少ないほど好ましい。
【００５６】
Ｃｕ：０．２％未満
Ｃｕは、一般的に耐候性を向上させる基本元素とされ、全ての海浜耐候性鋼や耐食鋼に添加されているが、高飛来塩分下の比較的ドライな環境においては、むしろ耐食性を低下させる。またＳｎと共存すると圧延時に割れが生じる。したがって、Ｃｕの含有は少なくする必要がある。不純物として含有されるとしても、Ｃｕ含有量は０．２％未満とする必要がある。好ましくは０．１％未満である。
【００５７】
Ｂ：０．０００７％を超え０．００５％以下
Ｂは、焼入性を向上させて強度を高める効果がある元素である。この効果を得るには、０．０００７％を超えて含有させる必要がある。しかし、その含有量が０．００５％を超えると、疲労特性が劣化する。したがって、Ｂの含有量は０．０００７％を超え０．００５％以下とする。
【００５８】
Ａｌ：０．０５％未満
Ａｌは、脱酸作用を有する元素である。しかし、その含有量が０．０５％以上になると、主として溶接熱影響部において靱性が劣化しやすくなる。これは、粗大なクラスター状のアルミナ系介在物粒子が形成されやすくなるためと考えられる。したがって、Ａｌ含有量は、０．０５％未満とする。ただし、脱酸作用があるＳｉにより脱酸を行う場合には、特に含有させなくてもよい。なお、Ａｌによる脱酸作用を安定的に発揮させるためには、０．００１％以上含有させることが好ましい。
【００５９】
Ｎ：０．００７％以下
Ｎは、不純物として鋼中に不可避的に存在する元素である。多量に存在する場合には、母材および溶接熱影響部の靭性の悪化原因となる。したがって、Ｎ含有量は、０．００７％以下とする。Ｎは少ないほど好ましい。
【００６０】
Ｏ：０．００３％以下
Ｏ（酸素）は、不純物として鋼中に不可避的に存在する元素である。その含有量が０．００３％を超えると、母材靭性及び伸び絞り等の延性に悪影響を及ぼす。したがって、Ｏ含有量は、０．００３％以下に制限する。
【００６１】
Ｓｎ：０.０３〜０.５０％
Ｓｎは、Ｓｎ２＋となって溶解し、酸性塩化物溶液中でのインヒビター作用により腐食を抑制する作用を有する。また、Ｆｅ３＋を速やかに還元させ、酸化剤としてのＦｅ３＋濃度を低減する作用を有することにより、Ｆｅ３＋の腐食促進作用を抑制するので、高飛来塩分環境における耐候性を向上させる。また、Ｓｎには鋼のアノード溶解反応を抑制し耐食性を向上させる作用がある。さらに、Ｓｎを含有することにより、飛来塩分が多い環境においてもＣｒの耐候性を向上させる効果が発揮される。これらの作用は、Ｓｎを０．０３％以上含有させることにより得られ、０.５０％を超えると飽和する。したがって、Ｓｎの含有量は０.０３〜０.５０％とする。Ｓｎの含有量の望ましい範囲は０．０３〜０．２０％である。
【００６２】
Ｃｕ／Ｓｎ比：１以下
Ｓｎを含有する鋼の場合には、Ｃｕの含有による耐食性の低下が著しい。また、鋼材を製造する際、Ｃｕの含有による圧延割れの原因ともなる。このため、Ｃｕ／Ｓｎ比、すなわち、Ｓｎ含有量に対するＣｕ含有量の比を１以下とする必要がある。
【００６３】
本発明に係る鋼材は、上記の化学組成を有し、残部がＦｅおよび不純物からなる。ここで、不純物とは、鋼材を工業的に製造する際に鉱石やスクラップ等のような原料をはじめとして製造工程の種々の要因によって混入する成分であって、本発明に悪影響を与えない範囲で許容されるものを意味する。
【００６４】
本発明の鋼材には、必要に応じて、次の第１群から第５群までの少なくとも１群から選んだ成分の１種以上を含有させることができる。以下、これらの群に属する成分について述べる。
【００６５】
第１群の成分：Ｍｏ、Ｖ、Ｎｂ
Ｍｏ：１．０％以下
Ｍｏは、母材の強度と靱性を向上させる効果があるため、必要に応じて含有させても良い。しかし、１．０％を超えて含有させると、主として溶接熱影響部の硬度が高まり、靱性および耐ＳＳＣ性を損なう。したがって、Ｍｏを含有させる場合には、その含有量を１．０％以下とするのが好ましい。なお、この効果を安定的に得るためには、０．０５％以上含有させるのが好ましい。
【００６６】
Ｖ：０．１％以下
Ｖは、主に焼戻し時の炭窒化物析出により母材の強度を向上させる効果があるため、必要に応じて含有させても良い。しかし、０．１％を超えて含有させると、母材の性能向上効果が飽和し、靱性劣化を招く。したがって、Ｖを含有させる場合には、その含有量を０．１％以下にするのが好ましい。なお、この効果を安定的に得るためには、０．００５％以上含有させるのが好ましい。
【００６７】
Ｎｂ：０．１％以下
Ｎｂは、細粒化と炭化物析出により母材の強度および靱性を向上させる効果があるため、必要に応じて含有させても良い。しかし、その含有量が０．１％を超えると、上記の効果が飽和する一方で、溶接熱影響部の靱性を著しく損なう。したがって、Ｎｂを含有させる場合には、その含有量を０．１％以下とするのが好ましい。なお、この効果を安定的に得るためには、０．００５％以上含有させるのが好ましい。
【００６８】
第２群：Ｎｉ
Ｎｉ：１．５％以下
Ｎｉは、固溶状態において鋼のマトリックス（生地）の靭性を高める効果があるため、必要に応じて含有させても良い。しかし、１．５％を超えて含有させても合金コストの上昇に見合った特性の向上が得られない。さらに、ＳｎとＮｉの共存により耐食性が劣化する場合がある。したがって、Ｎｉを含有させる場合には、その含有量を１．５％以下とすることが好ましい。なお、この効果を安定的に得るためには、０．０５％以上含有させるのが好ましい。
【００６９】
第３群：Ｃｒ
Ｃｒ：１．２％以下
Ｃｒは、耐炭酸ガス腐食性を高め、また焼入性を高める効果があるため、必要に応じて含有させても良い。しかし、１．２％を超えて含有させると、他の成分条件を満足させても、溶接熱影響部の硬化の抑制が難しくなるだけでなく、耐炭酸ガス腐食性向上効果も飽和する。したがって、Ｃｒを含有させる場合には、その含有量を１．２％以下とすることが好ましい。なお、この効果を安定的に得るためには、０．０５％以上含有させるのが好ましい。
【００７０】
第４群：Ｔｉ
Ｔｉ：０．０５％以下
Ｔｉは、脱酸元素として作用するとともに、Ｔｉ、Ｍｎからなる酸化物相を形成し、特に大入熱溶接の熱影響部における組織を微細化し、疲労特性向上の効果が得られるため、必要に応じて含有させても良い。しかし、０．０５％を超えて含有させると、形成される酸化物がＴｉ酸化物あるいはＴｉ−Ａｌ酸化物となって分散密度が低下し、大入熱溶接部の熱影響部における組織を微細化する能力が失われる。このため、Ｔｉを含有させる場合には、その含有量を０．０５％以下とするのが好ましい。より好ましいのは０．０２％未満である。さらに好ましくは０．０１８％以下である。なお、この酸化物相を安定的に鋼中に形成させるためには、鋼中のＴｉの総量を０．００３％以上とするのが好ましい。
【００７１】
第５群：Ｃａ、Ｍｇ
Ｃａ：０．００３％以下
Ｃａは、鋼中のＳと反応して溶鋼中で酸硫化物（オキシサルファイド）を形成する。この酸硫化物は、ＭｎＳなどと異なり、圧延加工で圧延方向に伸びることがなく圧延後も球状であるため、延伸した介在物の先端などを割れの起点とする溶接割れや水素誘起割れを抑制する作用がある。したがって、必要に応じて含有させても良い。しかし、その含有量が０．００３％を超えると、靱性の劣化を招くことがある。したがって、Ｃａを含有させる場合には、その含有量を０．００３％以下とするのが好ましい。なお、この効果を安定的に得るためには、０．０００５％以上含有させるのが好ましい。
【００７２】
Ｍｇ：０．００３％以下
Ｍｇは、Ｍｇ含有酸化物を生成し、ＴｉＮの発生核となり、ＴｉＮを微細分散させる効果を持つため、必要に応じて含有させても良い。しかし、その含有量が０．００３％を超えると、酸化物が多くなりすぎて延性低下をもたらす。したがって、Ｍｇを含有させる場合には、その含有量を０．００３％以下とするのが好ましい。なお、この効果を安定的に得るためには、０．０００５％以上含有させるのが好ましい。
【００７３】
そして、本発明の鋼材は、下記(1)式から求められるＢｑ値が０．００３以下であることが必要であり、下記(2)式から求められるＣｅｑ値が０．１５〜０．３５であることが必要である。
2011102244.tif 000005
ただし、上記式中の各元素記号は、各元素の含有量（質量％）を意味する。なお、各元素の含有量が不純物レベルの場合には０（ゼロ）を代入するものとする。
【００７４】
Ｂｑ：０．００３以下
Ｂによる焼入性向上効果を発揮させるには、鋼中のＮの影響をなくす必要がある。Ｂは、Ｎと結合し易く、鋼中にフリーなＮが存在すると、Ｎと結合してＢＮが生成しやすいからである。このため、Ｎ含有量に応じてＴｉを添加し、ＴｉＮとして固定することにより、Ｂを鋼中に存在させる。Ｂ含有量が大きくなればなるほど、Ｂによる焼入性が向上する。しかし、(1)式から求められるＢｑ値が０．００３を超えると、粗大な鉄炭硼化物が形成され、疲労特性の劣化に繋がる。したがって、Ｂｑ値は、０．００３以下にする必要がある。
【００７５】
なお、Ｂによる焼入性向上効果を安定的に得るためには、上記(1)式で規定されるＢｑ値を０．０００１以上とするのが好ましい。０．０００５以上とするのがより好ましく、０．００１以上とするのが更に好ましい。
【００７６】
Ｃｅｑ：０．１５〜０．３５
上記(2)式から求められるＣｅｑは、いわゆる炭素当量であり、鋼材の焼入性や溶接性を評価する指標であり、一般に広く使われている。
【００７７】
本発明者らは、溶接継手の疲労特性を向上させ、かつ構造用鋼として一般的な引張強さ（ＴＳ）が５００ＭＰａ以上で、かつ０℃におけるシャルピー吸収エネルギー値ｖＥ０が２７Ｊ以上であるという要求を満たすための必要条件を探求した。その結果、Ｃｅｑ値が０．１５％未満では、強度が低下し、一方、Ｃｅｑが０．３５％を超えると、鋼材の焼入性が高まり、継手の硬度分布が不均一となって継手疲労強度に悪影響を及ぼすことが判明した。また、Ｃｅｑが０．３５を超えると、溶接性の劣化を引き起こし、溶接施工が困難になり、鋼材の用途が著しく制限されるというデメリットもある。したがって、Ｃｅｑ値を０．１５〜０．３５％とする。なお、Ｃｅｑの好ましい下限は、０．２０％である。また、Ｃｅｑの好ましい上限は０．３０％である。
【００７８】
また、本発明の鋼材は、表層から２ｍｍ以内の領域の酸化物数が、１平方ｍｍあたり５×１０４個以下であることを必要とする。これは、５×１０４個を超える酸化物が存在すると、疲労亀裂の発生源が増加し、疲労特性が低下するためである。
【００７９】
ここで、酸化物数は、下記の(i)〜(iii)に示す手順で測定する。
【００８０】
(i) 製造した鋼材の圧延方向に垂直な断面を観察面として小片を切り出し、観察面をナイタル溶液で腐食して、試験片を作製する。
【００８１】
(ii) 上記の試験片をエネルギー分散型蛍光Ｘ線分析装置（ＥＤＸ）付きの走査型電子顕微鏡（ＳＥＭ）にセットし、０．０５ｍｍ角の領域を１視野とし、表層から２ｍｍ以内の領域の５視野について倍率２０００倍で観察し、各視野における酸化物数を測定する。このとき、酸化物と他の介在物との区別は、ＥＤＸによる組成分析によって行う。また、酸化物数の測定は、視野のばらつきを避けるため、表層から深さ２ｍｍまでの領域において深さを変えて行う。
【００８２】
(iii) 各視野における酸化物数を平均し、表層から２ｍｍ以内の領域における酸化物数とする。
【００８３】
Ｂ．本発明の鋼材の製造方法について
本発明の耐疲労亀裂進展特性および耐食性に優れた鋼材を製造するにあたっては、精錬段階から調整をするのが好ましい。すなわち、精錬段階では、不活性ガス吹き込み処理または真空精錬処理を工夫することにより、表層部の酸化物を低減できる。具体的には、不活性ガス吹き込み処理を行うに当たっては、溶鋼に下記(3)式を満足する条件で不活性ガスを吹き込むのが有効である。
2011102244.tif 000006
ただし、上記(3)式中の記号の定義は、下記のとおりである。
Ｇ１：溶鋼内に吹き込まれる不活性ガス流量（ＮＬ／ｍｉｎ）
Ｈ１：不活性ガス吹き込みノズルの先端から溶鋼湯面までの距離（ｍ）
ｔ１：不活性ガス吹き込み時間（ｍｉｎ）
Ｓ１：取鍋溶鋼量（ｔｏｎ）
Ｄ１：取鍋内径（ｍ）
【００８４】
上記(3)式を満足する条件で不活性ガス吹き込み処理を行えば、浴を十分に撹拌しつつ、吹錬を行うことができる。即ち、吹錬当初は、溶銑中の珪素が酸化されてシリカとなり、これが炉内に加えた焼石灰や酸化鉄と反応して、ＣａＯ−ＳｉＯ２−ＦｅＯ系スラグを形成し始める。同時に炉内温度が上昇し、スクラップの溶解も進み始める。吹錬初期は、溶銑中の炭素濃度が高いので、吹き込まれた純酸素ガスは、炭素と効率よく反応し、一酸化炭素となって脱炭が進む。この段階では、純酸素ガスの供給速度が脱炭を律速する。脱炭の進行とともに浴の温度はさらに上昇する。脱炭が進み、炭素濃度が低下するにつれて、脱炭反応は、溶鋼中の炭素の移動が脱炭を律速する。溶鋼の撹拌による炭素の移動が不十分であると、吹き込まれた純酸素ガスは、炭素と反応するよりも鉄を酸化させることに使われ、スラグ中に酸化鉄が増え、鉄の歩留りが低下する。これを防ぐため、炉底からのガス吹き込みを活発にする。
【００８５】
一方、真空精錬処理を行うに当たっては、溶鋼に下記(4)式を満足する条件で不活性ガスを吹き込むのが好ましい。
2011102244.tif 000007
ただし、上記(4)式中の記号の定義は、下記のとおりである。
Ｇ２：溶鋼環流に使用される不活性ガス流量（ＮＬ／ｍｉｎ）
Ｄ２：浸漬管内径（ｍ）
ｔ２：真空処理時間（ｍｉｎ）
Ｓ２：取鍋溶鋼量（ｔｏｎ）
【００８６】
真空精錬処理を行う場合には、上記(4)式を満足する条件として、減圧した容器の中に溶鋼を入れ、平衡分圧を下げて、溶鋼中のガス成分を除去するのが好ましい。
【００８７】
さらに、鋼の清浄度を上げるためには、精錬にあたって、精錬初期にＡｌ脱酸を大部分進行させることは避けるのが好ましい。Ａｌ以外の組成の調整をＭｎ及びＳｉ等とともに行い、さらにＴｉ等により脱酸が進行した後、出鋼直前にＡｌを微量溶鋼中に投入し、得られた溶鋼を鋳造することが望ましい。
【００８８】
インゴット鋳造の場合は、熱間圧延に先立って、分塊圧延により鋼片（スラブ）を製造する工程を余分に通さなければならず、歩留まりも低下する。よって、鋳造は連続鋳造で行うのが好ましい。連続鋳造の場合、鋼片の偏析も溶接熱影響部の靱性に悪影響を及ぼすので、好ましくは偏析部において、Ｃが０．２９％以下、Ｐが０．３０％以下、Ｍｎが３．５％以下となるような管理を行うのがよい。
【００８９】
なお、上記の条件以外に鋳込み時の吐出流量管理として１０００〜５０００ガウスで電磁ブレーキをかけたり、２５０〜１０００ガウスで未凝固溶鋼に電磁攪拌処理をしたり、最終凝固部を１ｍｍ／ｍ程度の勾配で圧下し、濃厚偏析の溶鋼を最終凝固部から搾り出してもよい。上記の管理項目を適度に組み合わせることにより、清浄度に優れ、かつ中心偏析の少ない鋼片が得られる。
【００９０】
続いて、このようにして製造した鋼片を９００〜１１８０℃の温度域に加熱して、熱間圧延を行うのがよい。このとき、一旦室温にまで冷却した鋼片を再加熱してもよく、いわゆる直送圧延プロセスにより、連続鋳造後に室温にまで冷却することなく、そのまま均熱炉を経て上記温度に維持あるいは加熱してもよい。ここで、加熱温度が９００℃未満の場合は、スラブ加熱時点でオーステナイトへの逆変態が不十分となり、後の特性が劣化する。一方、加熱温度が１１８０℃を超えると、鋼片の加熱時にオーステナイト結晶粒が粗大化し、板厚中心部だけでなく母材全体の靱性が低下する。  
【００９１】
熱間圧延の条件は、熱間圧延の仕上げ温度を６５０〜１０００℃とするのがよい。仕上げ温度が６５０℃未満であると、鋼の変形抵抗が上昇するため、熱間圧延後の鋼材の形状を目標の形状に仕上げることが難しくなる。仕上げ温度が高いと制御圧延による結晶粒の微細化効果が得られず母材の靱性を確保することが出来ない。したがって、仕上げ温度の上限を１０００℃に制限する。
【００９２】
続いて、得られた熱延材を、６２０〜９５０℃の温度域から、６２０〜５００℃の温度域における平均冷却速度が５〜５０℃／秒となる条件で加速冷却し、５００℃以下の温度域で冷却を終了させるのがよい。さらに、冷却終了後の復熱温度幅は７０℃以下とするのがよい。
【００９３】
このような条件で冷却することにより、疲労特性を向上させることが可能となる。
【００９４】
即ち、６２０〜５００℃の温度域における平均冷却速度が５℃／ｓｅｃ未満であると、粗大な炭化物を伴うベイナイト組織等が生成し易いので、特に鋼材の中心部の十分な降伏強さを確保することができない。一方、その温度域での冷却速度が５０℃／ｓｅｃを超えると、鋼材の表層部近傍で焼きが入り易いために表層の靱性が低下することがある。そこで本発明では、６２０〜５００℃の温度域における平均冷却速度を５〜５０℃／ｓｅｃとする。
【００９５】
この冷却における冷却停止温度が５００℃を超えると、鋼材の中心部のみならず表層部においても、マルテンサイトあるいは下部ベイナイト等の生成が不十分になるので強度を確保することができない。したがって、冷却停止温度は５００℃以下とする。このような熱処理によって、マルテンサイトあるいはベイナイト組織が得られやすくなる。本発明の化学組成を有する鋼材の場合、主としてベイナイト組織となる。
【実施例】
【００９６】
表１に示す化学組成の鋼を転炉で溶製し、表２に示す不活性ガス吹き込み処理または真空精錬処理を実施し、その後、連続鋳造を実施することにより得た鋳片を、適当な板厚まで、表３に示す条件で、熱間圧延し、冷却して、試験用鋼板を得た。【００９７】
【表１】
2011102244.tif 000008
【００９８】
【表２】
2011102244.tif 000009
【００９９】
【表３】
2011102244.tif 000010
【０１００】
上記の試験用鋼板を用いて、下記の方法により、疲労破断寿命、溶接熱影響部の引張強度および靭性、酸化物数、板厚減少量ならびに剥離面積率を測定した。【０１０１】
＜疲労試験＞
上記の試験用鋼板を用いて、表４に示す溶接条件で、荷重非伝達型の十字溶接継手を作製し、疲労試験に供した。なお、継手試験体の形状と寸法を図１に示す。継手は隅肉溶接で製作した。図１において、１と２が母材鋼板、５が溶接部である。各継手試験体に対し、繰返し軸力負荷を与え、溶接余盛り止端における疲労亀裂の発生寿命、つまり疲労破断寿命を測定した。表５に疲労試験条件を示す。【０１０２】
【表４】
2011102244.tif 000011
【０１０３】
【表５】
2011102244.tif 000012
【０１０４】
＜溶接熱影響部の引張強度＞
上記の試験用鋼板において、圧延面に平行で、かつ圧延方向に垂直な方向に試験片を採取し、ＪＩＳ  Ｚ  ２２４１（１９９８）に規定される方法に従って、引張試験を実施し、引張強さ（ＴＳ）を求めた。【０１０５】
＜溶接熱影響部の靭性＞
上記の試験用鋼板（板厚(t)）から、鋼板表面から(1/4)t厚部において、圧延面に平行で、圧延方向に垂直な方向に試験片を採取し、ＪＩＳ  Ｚ  ２２４２（１９９８）に規定される方法に従って、衝撃試験を実施し、０℃における吸収エネルギー（ｖＥ０）を求めた。【０１０６】
＜酸化物数＞
下記(i)〜(iii)に示す手順により表層から２ｍｍ以内の領域における酸化物数を求めた。【０１０７】
(i) 製造した鋼材の圧延方向に垂直な断面を観察面として小片を切り出し、観察面をナイタル溶液で腐食して、試験片を作製した。【０１０８】
(ii) 上記の試験片をＥＤＸ付きＳＥＭにセットし、０．０５ｍｍ角の領域を１視野とし、表層から２ｍｍ以内の領域の５視野（ほぼ等間隔に５視野）について倍率２０００倍で観察し、各視野における酸化物数を測定した。このとき、酸化物と他の介在物との区別は、ＥＤＸによる組成分析によって行った。また、酸化物数の測定は、視野のばらつきを避けるため、表層から深さ２ｍｍまでの領域において深さを変えて行った。【０１０９】
(iii) 各視野における酸化物数を平均し、表層から２ｍｍ以内の領域における酸化物数とした。【０１１０】
＜板厚減少量ならびに剥離面積率＞
耐食性に関しては、得られた鋼材から得た試験片をＳＡＥ（Society of Automotive Engineers）J２３３４試験により評価した。ＳＡＥ J２３３４試験は、湿潤：５０℃、１００％ＲＨ、６時間、塩分付着：０.５％ＮａＣｌ、０.１％ＣａＣｌ２、０.０７５％ＮａＨＣＯ３水溶液浸漬、０.２５時間、乾燥：６０℃、５０％ＲＨ、１７.７５時間を１サイクル（合計２４時間）とした加速試験であり、腐食形態が大気暴露試験に類似しているとされている（長野博夫、山下正人、内田仁著：環境材料学、共立出版（２００４）、ｐ.７４）。なお、本試験は、飛来塩分量が１ｍｄｄを超えるような厳しい腐食環境を模擬する試験である。【０１１１】
ＳＡＥ Ｊ２３３４試験１２０サイクル終了後、各試験片の表面のさび層を除去し、板厚減少量を測定した。ここで、「板厚減少量」は、試験片の平均の板厚減少量であり、試験前後の重量減少と試験片の表面積を用いて算出したものである。【０１１２】
また、耐塗装剥離性を調べるために、１５０×７０ｍｍの大きさの試験片にエアースプレーにより変性エポキシ塗料（バンノー２００：中国塗料製）を乾燥膜厚で１５０μｍになるように塗装し、鋼材素地に達する深さでクロスカットを入れてから、同じくＳＡＥ Ｊ２３３４試験により評価した。【０１１３】
鋼材の化学組成および製造方法、ならびに各種試験結果を表６に示す。【０１１４】
【表６】
2011102244.tif 000013
【０１１５】
表６に示すように、化学組成および製造方法ともに本発明の条件を満たす、本発明例１〜１０では、表層から２ｍｍ以内の領域における酸化物数が５×１０４個／ｍｍ２以下となり、いずれの例でも、疲労破断寿命（繰り返し数）が５×１０６回を超え、また、ｄa／ｄｎが５×１０−５以下であるため、十分な耐疲労亀裂進展特性を有していた。また、高い耐食性も有しており、塗装した場合のクロスカット部に腐食は見られたもののいずれの鋼板も剥離も少ないので塗装の補修間隔を延ばすことができることがわかる。【０１１６】
一方、化学組成は、本発明で規定される範囲を満足するが、製造方法が本発明の条件を外れる比較例１および２、ならびに、化学組成が本発明で規定される範囲を外れる比較例３〜６では、いずれも疲労破断寿命が１０４台と極めて悪くなった。【０１１７】
特にＣｕ含有量が多く、Ｃｕ／Ｓｎが１を超える比較例３では圧延時に端部に微小の割れが発生した。Ｓｎの少ない比較例４では飛来塩分量の多い環境下での耐食性が低下し、剥離面積率も８０％となった。
【産業上の利用可能性】
【０１１８】
本発明の鋼材は、耐疲労亀裂進展特性および耐食性に優れているので、船体、土木建設物、建設機械、水圧鉄管、海洋構造物、ラインパイプその他の耐疲労亀裂進展特性が要求される溶接構造物などに用いるのに適している。
【符号の説明】
【０１１９】
１．母材鋼板
２．母材鋼板
５．溶接部
【図１】
2011102244.tif 000018
【手続補正書】
【提出日】平成23年10月13日(2011.10.13)
【手続補正１】
【補正対象書類名】特許請求の範囲
【補正対象項目名】全文
【補正方法】変更
【補正の内容】
【特許請求の範囲】
【請求項１】
質量％で、Ｃ：０．０１〜０．１４％、Ｓｉ：０．０４〜０．６％、Ｍｎ：０．５〜２．０％、Ｐ：０．０１％以下、Ｓ：０．００３％以下、Ｃｕ：０．２％未満、Ｂ：０．０００７％を超え０．００５％以下、Ａｌ：０．０５％未満、Ｎ：０．００７％以下、Ｏ：０．００３％、Ｓｎ：０．０３〜０．５０％以下並びにＭｏ：１．０％以下、Ｖ：０．１％以下およびＮｂ：０．１％以下から選択される１種以上を含有し、残部はＦｅおよび不純物からなり、かつ、Ｃｕ／Ｓｎ比が１以下である化学組成を有し、そして、下記(1)式から求められるＢｑ値が０．００３以下、下記(2)式から求められるＣｅｑ値が０．１５〜０．３５であり、かつ、表層から２ｍｍ以内の領域における酸化物数が１平方ｍｍあたり５×１０４個以下であることを特徴とする耐疲労亀裂進展特性および耐食性に優れた鋼材。
2011102244.tif 000019
2011102244.tif 000020
ただし、上記式中の各元素記号は、各元素の含有量（質量％）を意味する。なお、各元素の含有量が不純物レベルの場合には０を代入するものとする。
【請求項２】
質量％で、Ｃ：０．０１〜０．１４％、Ｓｉ：０．０４〜０．６％、Ｍｎ：０．５〜２．０％、Ｐ：０．０１％以下、Ｓ：０．００３％以下、Ｃｕ：０．２％未満、Ｂ：０．０００７％を超え０．００５％以下、Ａｌ：０．０５％未満、Ｎ：０．００７％以下、Ｏ：０．００３％、Ｓｎ：０．０３〜０．５０％以下およびＴｉ：０．０５％以下を含有し、残部はＦｅおよび不純物からなり、かつ、Ｃｕ／Ｓｎ比が１以下である化学組成を有し、そして、下記(1)式から求められるＢｑ値が０．００３以下、下記(2)式から求められるＣｅｑ値が０．１５〜０．３５であり、かつ、表層から２ｍｍ以内の領域における酸化物数が１平方ｍｍあたり５×１０４個以下であることを特徴とする耐疲労亀裂進展特性および耐食性に優れた鋼材。
2011102244.tif 000021
2011102244.tif 000022
ただし、上記式中の各元素記号は、各元素の含有量（質量％）を意味する。なお、各元素の含有量が不純物レベルの場合には０を代入するものとする。
【請求項３】
質量％で、Ｃ：０．０１〜０．１４％、Ｓｉ：０．０４〜０．６％、Ｍｎ：０．５〜２．０％、Ｐ：０．０１％以下、Ｓ：０．００３％以下、Ｃｕ：０．２％未満、Ｂ：０．０００７％を超え０．００５％以下、Ａｌ：０．０５％未満、Ｎ：０．００７％以下、Ｏ：０．００３％、Ｓｎ：０．０３〜０．５０％以下並びにＣａ：０．００３％以下およびＭｇ：０．００３％以下の一方または両方を含有し、残部はＦｅおよび不純物からなり、かつ、Ｃｕ／Ｓｎ比が１以下である化学組成を有し、そして、下記(1)式から求められるＢｑ値が０．００３以下、下記(2)式から求められるＣｅｑ値が０．１５〜０．３５であり、かつ、表層から２ｍｍ以内の領域における酸化物数が１平方ｍｍあたり５×１０４個以下であることを特徴とする耐疲労亀裂進展特性および耐食性に優れた鋼材。
2011102244.tif 000023
2011102244.tif 000024
ただし、上記式中の各元素記号は、各元素の含有量（質量％）を意味する。なお、各元素の含有量が不純物レベルの場合には０を代入するものとする。
【請求項４】
質量％で、Ｃ：０．０１〜０．１４％、Ｓｉ：０．０４〜０．６％、Ｍｎ：０．５〜２．０％、Ｐ：０．０１％以下、Ｓ：０．００３％以下、Ｃｕ：０．２％未満、Ｂ：０．０００７％を超え０．００５％以下、Ａｌ：０．０５％未満、Ｎ：０．００７％以下、Ｏ：０．００３％、Ｓｎ：０．０３〜０．５０％以下およびＮｉ：１．５％以下を含有し、残部はＦｅおよび不純物からなり、かつ、Ｃｕ／Ｓｎ比が１以下である化学組成を有し、そして、下記(1)式から求められるＢｑ値が０．００３以下、下記(2)式から求められるＣｅｑ値が０．１５〜０．３５であり、かつ、表層から２ｍｍ以内の領域における酸化物数が１平方ｍｍあたり５×１０４個以下であることを特徴とする耐疲労亀裂進展特性および耐食性に優れた鋼材。
2011102244.tif 000025
2011102244.tif 000026
ただし、上記式中の各元素記号は、各元素の含有量（質量％）を意味する。なお、各元素の含有量が不純物レベルの場合には０を代入するものとする。
【請求項５】
質量％で、Ｃ：０．０１〜０．１４％、Ｓｉ：０．０４〜０．６％、Ｍｎ：０．５〜２．０％、Ｐ：０．０１％以下、Ｓ：０．００３％以下、Ｃｕ：０．２％未満、Ｂ：０．０００７％を超え０．００５％以下、Ａｌ：０．０５％未満、Ｎ：０．００７％以下、Ｏ：０．００３％、Ｓｎ：０．０３〜０．５０％以下およびＣｒ：１．２％以下を含有し、残部はＦｅおよび不純物からなり、かつ、Ｃｕ／Ｓｎ比が１以下である化学組成を有し、そして、下記(1)式から求められるＢｑ値が０．００３以下、下記(2)式から求められるＣｅｑ値が０．１５〜０．３５であり、かつ、表層から２ｍｍ以内の領域における酸化物数が１平方ｍｍあたり５×１０４個以下であることを特徴とする耐疲労亀裂進展特性および耐食性に優れた鋼材。
2011102244.tif 000027
2011102244.tif 000028
ただし、上記式中の各元素記号は、各元素の含有量（質量％）を意味する。なお、各元素の含有量が不純物レベルの場合には０を代入するものとする。
【請求項６】
下記の工程Ａ〜Ｄを備え、かつ、工程Ｄの冷却終了後の復熱温度幅を７０℃以下とすることを特徴とする耐疲労亀裂進展特性および耐食性に優れた鋼材の製造方法。
工程Ａ：溶鋼に下記(3)式を満足する条件で不活性ガスを吹き込む工程、
工程Ｂ：得られた溶鋼を連続鋳造し、請求項１から５までのいずれかに記載の化学組成を有する鋼片を得る工程、
工程Ｃ：得られた鋼片を９００〜１１８０℃に加熱した後、仕上げ温度が６５０〜１０００℃となる条件で熱間圧延を施して熱延材を得る工程、および、
工程Ｄ：得られた熱延材を、６２０〜９５０℃の温度域から、６２０〜５００℃の温度域における平均冷却速度が５〜５０℃／秒となる条件で加速冷却し、５００℃以下の温度域で冷却を終了させる工程。
2011102244.tif 000029
ただし、上記(3)式中の記号の定義は、下記のとおりである。
Ｇ１：溶鋼内に吹き込まれる不活性ガス流量（ＮＬ／ｍｉｎ）
Ｈ１：不活性ガス吹き込みノズルの先端から溶鋼湯面までの距離（ｍ）
ｔ１：不活性ガス吹き込み時間（ｍｉｎ）
Ｓ１：取鍋溶鋼量（ｔｏｎ）
Ｄ１：取鍋内径（ｍ）
【請求項７】
下記の工程Ａ１〜Ｄを備え、かつ、工程Ｄの冷却終了後の復熱温度幅が７０℃以下であることを特徴とする耐疲労亀裂進展特性および耐食性に優れた鋼材の製造方法。
工程Ａ１：溶鋼に下記(4)式を満足する条件で真空精錬処理を行う工程、
工程Ｂ：得られた溶鋼を連続鋳造し、請求項１から５までのいずれかに記載の化学組成を有する鋼片を得る工程、
工程Ｃ：得られた鋼片を９００〜１１８０℃に加熱した後、仕上げ温度が６５０〜１０００℃となる条件で熱間圧延を施して熱延材を得る工程、および、
工程Ｄ：得られた熱延材を、６２０〜９５０℃の温度域から、６２０〜５００℃の温度域における平均冷却速度が５〜５０℃／秒となる条件で加速冷却し、５００℃以下の温度域で冷却を終了させる工程。
2011102244.tif 000030
ただし、上記(4)式中の記号の定義は、下記のとおりである。
Ｇ２：溶鋼環流に使用される不活性ガス流量（ＮＬ／ｍｉｎ）
Ｄ２：浸漬管内径（ｍ）
ｔ２：真空処理時間（ｍｉｎ）
Ｓ２：取鍋溶鋼量（ｔｏｎ）
【手続補正２】
【補正対象書類名】明細書
【補正対象項目名】００３９
【補正方法】変更
【補正の内容】
【００３９】
本発明は、このような知見に基づいて完成したものであり、その要旨は、下記の(1)〜(5)に示す耐疲労亀裂進展特性および耐食性に優れた鋼材、ならびに、下記の(6)および(7)に示す耐疲労亀裂進展特性および耐食性に優れた鋼材の製造方法にある。
【手続補正３】
【補正対象書類名】明細書
【補正対象項目名】００４０
【補正方法】変更
【補正の内容】
【００４０】
(1) 質量％で、Ｃ：０．０１〜０．１４％、Ｓｉ：０．０４〜０．６％、Ｍｎ：０．５〜２．０％、Ｐ：０．０１％以下、Ｓ：０．００３％以下、Ｃｕ：０．２％未満、Ｂ：０．０００７％を超え０．００５％以下、Ａｌ：０．０５％未満、Ｎ：０．００７％以下、Ｏ：０．００３％、Ｓｎ：０．０３〜０．５０％以下並びにＭｏ：１．０％以下、Ｖ：０．１％以下およびＮｂ：０．１％以下から選択される１種以上を含有し、残部はＦｅおよび不純物からなり、かつ、Ｃｕ／Ｓｎ比が１以下である化学組成を有し、そして、下記(1)式から求められるＢｑ値が０．００３以下、下記(2)式から求められるＣｅｑ値が０．１５〜０．３５であり、かつ、表層から２ｍｍ以内の領域における酸化物数が１平方ｍｍあたり５×１０４個以下であることを特徴とする耐疲労亀裂進展特性および耐食性に優れた鋼材。
2011102244.tif 000031
2011102244.tif 000032
ただし、上記式中の各元素記号は、各元素の含有量（質量％）を意味する。なお、各元素の含有量が不純物レベルの場合には０を代入するものとする。
【手続補正４】
【補正対象書類名】明細書
【補正対象項目名】００４１
【補正方法】変更
【補正の内容】
【００４１】
(2) 質量％で、Ｃ：０．０１〜０．１４％、Ｓｉ：０．０４〜０．６％、Ｍｎ：０．５〜２．０％、Ｐ：０．０１％以下、Ｓ：０．００３％以下、Ｃｕ：０．２％未満、Ｂ：０．０００７％を超え０．００５％以下、Ａｌ：０．０５％未満、Ｎ：０．００７％以下、Ｏ：０．００３％、Ｓｎ：０．０３〜０．５０％以下およびＴｉ：０．０５％以下を含有し、残部はＦｅおよび不純物からなり、かつ、Ｃｕ／Ｓｎ比が１以下である化学組成を有し、そして、下記(1)式から求められるＢｑ値が０．００３以下、下記(2)式から求められるＣｅｑ値が０．１５〜０．３５であり、かつ、表層から２ｍｍ以内の領域における酸化物数が１平方ｍｍあたり５×１０４個以下であることを特徴とする耐疲労亀裂進展特性および耐食性に優れた鋼材。
2011102244.tif 000033
2011102244.tif 000034
ただし、上記式中の各元素記号は、各元素の含有量（質量％）を意味する。なお、各元素の含有量が不純物レベルの場合には０を代入するものとする。
【手続補正５】
【補正対象書類名】明細書
【補正対象項目名】００４２
【補正方法】変更
【補正の内容】
【００４２】
(3) 質量％で、Ｃ：０．０１〜０．１４％、Ｓｉ：０．０４〜０．６％、Ｍｎ：０．５〜２．０％、Ｐ：０．０１％以下、Ｓ：０．００３％以下、Ｃｕ：０．２％未満、Ｂ：０．０００７％を超え０．００５％以下、Ａｌ：０．０５％未満、Ｎ：０．００７％以下、Ｏ：０．００３％、Ｓｎ：０．０３〜０．５０％以下並びにＣａ：０．００３％以下およびＭｇ：０．００３％以下の一方または両方を含有し、残部はＦｅおよび不純物からなり、かつ、Ｃｕ／Ｓｎ比が１以下である化学組成を有し、そして、下記(1)式から求められるＢｑ値が０．００３以下、下記(2)式から求められるＣｅｑ値が０．１５〜０．３５であり、かつ、表層から２ｍｍ以内の領域における酸化物数が１平方ｍｍあたり５×１０４個以下であることを特徴とする耐疲労亀裂進展特性および耐食性に優れた鋼材。
2011102244.tif 000035
2011102244.tif 000036
ただし、上記式中の各元素記号は、各元素の含有量（質量％）を意味する。なお、各元素の含有量が不純物レベルの場合には０を代入するものとする。
【手続補正６】
【補正対象書類名】明細書
【補正対象項目名】００４３
【補正方法】変更
【補正の内容】
【００４３】
(4) 質量％で、Ｃ：０．０１〜０．１４％、Ｓｉ：０．０４〜０．６％、Ｍｎ：０．５〜２．０％、Ｐ：０．０１％以下、Ｓ：０．００３％以下、Ｃｕ：０．２％未満、Ｂ：０．０００７％を超え０．００５％以下、Ａｌ：０．０５％未満、Ｎ：０．００７％以下、Ｏ：０．００３％、Ｓｎ：０．０３〜０．５０％以下およびＮｉ：１．５％以下を含有し、残部はＦｅおよび不純物からなり、かつ、Ｃｕ／Ｓｎ比が１以下である化学組成を有し、そして、下記(1)式から求められるＢｑ値が０．００３以下、下記(2)式から求められるＣｅｑ値が０．１５〜０．３５であり、かつ、表層から２ｍｍ以内の領域における酸化物数が１平方ｍｍあたり５×１０４個以下であることを特徴とする耐疲労亀裂進展特性および耐食性に優れた鋼材。
2011102244.tif 000037
2011102244.tif 000038
ただし、上記式中の各元素記号は、各元素の含有量（質量％）を意味する。なお、各元素の含有量が不純物レベルの場合には０を代入するものとする。
【手続補正７】
【補正対象書類名】明細書
【補正対象項目名】００４４
【補正方法】変更
【補正の内容】
【００４４】
(5) 質量％で、Ｃ：０．０１〜０．１４％、Ｓｉ：０．０４〜０．６％、Ｍｎ：０．５〜２．０％、Ｐ：０．０１％以下、Ｓ：０．００３％以下、Ｃｕ：０．２％未満、Ｂ：０．０００７％を超え０．００５％以下、Ａｌ：０．０５％未満、Ｎ：０．００７％以下、Ｏ：０．００３％、Ｓｎ：０．０３〜０．５０％以下およびＣｒ：１．２％以下を含有し、残部はＦｅおよび不純物からなり、かつ、Ｃｕ／Ｓｎ比が１以下である化学組成を有し、そして、下記(1)式から求められるＢｑ値が０．００３以下、下記(2)式から求められるＣｅｑ値が０．１５〜０．３５であり、かつ、表層から２ｍｍ以内の領域における酸化物数が１平方ｍｍあたり５×１０４個以下であることを特徴とする耐疲労亀裂進展特性および耐食性に優れた鋼材。
2011102244.tif 000039
2011102244.tif 000040
ただし、上記式中の各元素記号は、各元素の含有量（質量％）を意味する。なお、各元素の含有量が不純物レベルの場合には０を代入するものとする。
【手続補正８】
【補正対象書類名】明細書
【補正対象項目名】００４５
【補正方法】変更
【補正の内容】
【００４５】
(6) 下記の工程Ａ〜Ｄを備え、かつ、工程Ｄの冷却終了後の復熱温度幅を７０℃以下とすることを特徴とする耐疲労亀裂進展特性および耐食性に優れた鋼材の製造方法。
工程Ａ：溶鋼に下記(3)式を満足する条件で不活性ガスを吹き込む工程、
工程Ｂ：得られた溶鋼を連続鋳造し、請求項１から５までのいずれかに記載の化学組成を有する鋼片を得る工程、
工程Ｃ：得られた鋼片を９００〜１１８０℃に加熱した後、仕上げ温度が６５０〜１０００℃となる条件で熱間圧延を施して熱延材を得る工程、および、
工程Ｄ：得られた熱延材を、６２０〜９５０℃の温度域から、６２０〜５００℃の温度域における平均冷却速度が５〜５０℃／秒となる条件で加速冷却し、５００℃以下の温度域で冷却を終了させる工程。
2011102244.tif 000041
ただし、上記(3)式中の記号の定義は、下記のとおりである。
Ｇ１：溶鋼内に吹き込まれる不活性ガス流量（ＮＬ／ｍｉｎ）
Ｈ１：不活性ガス吹き込みノズルの先端から溶鋼湯面までの距離（ｍ）
ｔ１：不活性ガス吹き込み時間（ｍｉｎ）
Ｓ１：取鍋溶鋼量（ｔｏｎ）
Ｄ１：取鍋内径（ｍ）
【手続補正９】
【補正対象書類名】明細書
【補正対象項目名】００４６
【補正方法】変更
【補正の内容】
【００４６】
(7) 下記の工程Ａ１〜Ｄを備え、かつ、工程Ｄの冷却終了後の復熱温度幅が７０℃以下であることを特徴とする耐疲労亀裂進展特性および耐食性に優れた鋼材の製造方法。
工程Ａ１：溶鋼に下記(4)式を満足する条件で真空精錬処理を行う工程、
工程Ｂ：得られた溶鋼を連続鋳造し、請求項１から５までのいずれかに記載の化学組成を有する鋼片を得る工程、
工程Ｃ：得られた鋼片を９００〜１１８０℃に加熱した後、仕上げ温度が６５０〜１０００℃となる条件で熱間圧延を施して熱延材を得る工程、および、
工程Ｄ：得られた熱延材を、６２０〜９５０℃の温度域から、６２０〜５００℃の温度域における平均冷却速度が５〜５０℃／秒となる条件で加速冷却し、５００℃以下の温度域で冷却を終了させる工程。
2011102244.tif 000042
ただし、上記(4)式中の記号の定義は、下記のとおりである。
Ｇ２：溶鋼環流に使用される不活性ガス流量（ＮＬ／ｍｉｎ）
Ｄ２：浸漬管内径（ｍ）
ｔ２：真空処理時間（ｍｉｎ）
Ｓ２：取鍋溶鋼量（ｔｏｎ）
【手続補正１０】
【補正対象書類名】明細書
【補正対象項目名】００４７
【補正方法】削除
【補正の内容】
【国際調査報告】
2011102244.tif 000043
2011102244.tif 000044
2011102244.tif 000045